ПИРОМЕТАЛЛУРГИЧЕСКИЙ СПОСОБ ПОЛУЧЕНИЯ МЕТАЛЛИЧЕСКИХ РАСПЛАВОВ И СОДЕРЖАЩАЯ ПЕРЕХОДНЫЕ МЕТАЛЛЫ ПРИСАДКА ДЛЯ НИХ

2
2
1. Способ получения расплава металла, содержащего, по меньшей мере, один основной металл и, по меньшей мере, один иной легирующий компонент, причем получение осуществляют в плавильном сосуде со шлаком, покрывающим расплав, причем, по меньшей мере, одну присадку, содержащую легирующий компонент в форме переходного металла, вводят в расплав в форме твердого вещества для обогащения расплава легирующим компонентом, и присадка при этом содержит ≥10 мас.% этого легирующего компонента, отличающийся тем, что присадка содержит ≥20 мас.% безвредных в отношении пирометаллургических процессов летучих компонентов в виде НО и/или СО, ≤5 мас.% серы и при необходимости другие легирующие компоненты и/или шлакообразователи, и присадку, содержащую легирующий компонент, вводят непосредственно в расплав металла посредством газового потока с образованием свободного от шлака фокального пятна расплава металла, покрытого шлаком.
2. Способ по п.1, отличающийся тем, что присадку вводят в расплав так, что обжиг или разложение присадки происходит, по меньшей мере, в основном только при выходе или после выхода из предусмотренного устройства подачи и перед входом или при входе в расплав металла, или в зоне столкновения.
3. Способ по п.1 или 2, отличающийся тем, что присадку вводят в расплав в потоке твердого вещества, окруженного защитной оболочкой газового потока.
4. Способ по п.1 или 2, отличающийся тем, что фокальное пятно имеет температуру ≥1750°С.
5. Способ по п.3, отличающийся тем, что поток защитного газа содержит кислород в количестве ≥25 мас.% или представляет собой, по меньшей мере, в основном кислород.
6. Способ по п.3, отличающийся тем, что защитный газ содержит ≥75 мас.%, по меньшей мере, одного инертного газа или состоит, по меньшей мере, в основном из одного или нескольких инертных газов.
7. Способ по п.1 или 2, отличающийся тем, что поток твердого вещества, содержащий легирующую присадку, содержит ≥10 мас.% восстановителя, включая углерод, углеводороды и ферросилиций.
8. Способ по п.1 или 2, отличающийся тем, что от ≥5 до 10 мас.% легирующего компонента, являющегося главной составляющей присадки, вводят в расплав посредством присадки.
9. Способ по п.1 или 2, отличающийся тем, что присадка содержит никель и/или кобальт в качестве главного легирующего компонента.
10. Способ по п.1 или 2, отличающийся тем, что присадка, по существу, представляет собой содержащую кристаллизационную воду соль, гидроксид, карбонат или смешанный гидроксид/карбонат.
11. Способ по п.1 или 2, отличающийся тем, что присадка состоит на ≥70-80 мас.% из компонентов (1), соответствующих требуемым легирующим компонентам, летучих компонентов (2), не обладающих вредными в отношении пирометаллургических процессов свойствами, и шлакообразователей (3).
12. Способ по п.1 или 2, отличающийся тем, что способ представляет собой способ аргоно-кислородного обезуглероживания (AOD).
2
2
13. Содержащая переходные металлы присадка для получения содержащих переходные металлы сплавов в пирометаллургических процессах, причем присадка представляет собой твердое вещество с содержанием переходных металлов ≥10 мас.%, отличающаяся тем, что присадка содержит безвредные в отношении пирометаллургических процессов летучие компоненты в виде HO и/или CO, включая химически связанную воду в форме кристаллизационной воды и/или гидроксильных групп, в количестве ≥20 мас.%, серу в количестве ≤5 мас.% и другие легирующие компоненты и/или шлакообразователи в количестве ≥0,5 мас.%, и она получена обработкой руды, отходов или других продуктов, содержащих легирующий компонент, путем перевода легирующих компонентов в растворенное состояние, осаждения их и при необходимости обработкой на других стадиях обработки.
14. Присадка по п.13, отличающаяся тем, что переходный металл представляет собой никель, кобальт, ванадий или молибден или комбинацию двух или нескольких данных металлов, предпочтительно переходный металл представляет собой никель и/или кобальт.
15. Присадка по п.13 или 14, отличающаяся тем, что содержание никеля, кобальта, ванадия и/или молибдена по отдельности или в комбинации составляет в присадке от 15 до 60 мас.%.
16. Присадка по п.13 или 14, отличающаяся тем, что присадка содержит ≥20 мас.% химически связанной воды в форме кристаллизационной воды и/или гидроксильных групп.
17. Присадка по п.13 или 14, отличающаяся тем, что содержание серы составляет ≤2 мас.% и/или содержание других легирующих компонентов составляет ≥3 мас.%.
18. Присадка по п.13 или 14, отличающаяся тем, что содержание шлакообразователей составляет ≤20 мас.%.
19. Присадка по п.13 или 14, отличающаяся тем, что присадка находится в состоянии, пригодном для подачи пневматически или под действием силы тяжести, или в спрессованном состоянии.
20. Присадка по п.13 или 14, отличающаяся тем, что присадка получена выщелачиванием латеритных или латеритоподобных руд предпочтительно посредством кислот.
21. Присадка по п.13 или 14, отличающаяся тем, что присадка получена осаждением из водного раствора гидроксидов и/или карбонатов при необходимости после предшествующей обработки раствора.
22. Присадка по п.20, отличающаяся тем, что присадка получена осаждением из водного раствора гидроксидов и/или карбонатов при необходимости после предшествующей обработки раствора.
23. Присадка по п.13 или 14, отличающаяся тем, что после термической обработки при 750°С до постоянства массы потеря массы присадки составляет от 20 до 60 мас.%.
2
2
24. Применение содержащей переходные металлы присадки для получения содержащих переходные металлы сплавов в пирометаллургических процессах, причем присадку вводят в расплав металла, содержащий, по меньшей мере, один основной металл, с целью обогащения расплава легирующим компонентом, причем получение сплава осуществляют при введении присадки в плавильный сосуд с расплавом, покрытым шлаком, или при этом способ в общем случае представляет собой способ аргоно-кислородного рафинирования (AOD), способ парокислородной продувки в конвертере (CLU), способ вакуумно-кислородного обезуглероживания (VOD), кислородно-конвертерный способ (ВОР) или способ кислородно-конвертерного донного рафинирования (Q-BOP) или электросталеплавильный способ, а присадка представляет собой твердое вещество с содержанием переходных металлов ≥10 мас.%, отличающееся тем, что присадка содержит безвредные в отношении пирометаллургических процессов летучие компоненты в виде HO и/или CO, включая химически связанную воду в форме кристаллизационной воды и/или гидроксильных групп, в количестве ≥20 мас.%, серу в количестве ≤5 мас.% и другие легирующие компоненты и/или шлакообразователи в количестве ≥0,5 мас.%.
25. Применение содержащей переходные металлы присадки по п.24 в способе по любому из пп.1-12.